(57)【要約】【課題】本発明は、高いｐＨにおいて良好な安定性及び有利な流動学的性質を有するレオロジー変性ポリマーの必要性を提供する。【解決手段】少なくとも１０のｐＨを有し、且つ（メタ）アクリル酸残基２．５％〜６５％と、（メタ）アクリル酸（Ｃ２−Ｃ４）アルキル残基１０％〜８０％と、親油性変性（メタ）アクリル酸塩残基２％〜２５％と、エステル又はアミド官能性を有していない架橋剤の残基とからなる少なくとも１種の架橋されたコポリマーを０．１％〜５％含有する水性組成物。【選択図】なし【特許請求の範囲】
【請求項１】
少なくとも１０のｐＨを有し、かつ（メタ）アクリル酸残基２．５％〜６５％と、（メタ）アクリル酸（Ｃ２−Ｃ４）アルキル残基１０％〜８０％と、親油性に変性された（メタ）アクリレート残基２％〜２５％と、エステル又はアミド官能性を有していない架橋剤の残基とを含む少なくとも１種の架橋されたコポリマーを０．１％〜５％含有する水性組成物。
【請求項２】
さらに少なくとも１種の界面活性剤を０．５〜２５％含有する請求項１記載の組成物。
【請求項３】
架橋剤がジビニルベンゼン、トリメチロールプロパンジアリルエーテル及びテトラアリルペンタエリスリトールの少なくとも一つである請求項２記載の組成物。
【請求項４】
ｐＨが１３以下である請求項３記載の組成物。
【請求項５】
前記少なくとも１種のコポリマーがアクリル酸残基を５％〜２５％有する請求項４記載の組成物。
【請求項６】
前記少なくとも１種のコポリマーを０．７５％〜４％含有する請求項５記載の組成物。
【請求項７】
前記少なくとも１種のコポリマーがさらにメタクリル酸残基を含有し、かつアクリル酸残基にメタクリル酸残基を加えた合計がコポリマーの２０％〜４０％である請求項６記載の組成物。
【請求項８】
エステル又はアミド官能性を有していない架橋剤の残基がコポリマー中に０．１％〜２．５％の量で存在する請求項７記載の組成物。
【請求項９】
前記少なくとも１種のコポリマーが親油性に変性された（メタ）アクリレート残基を１６％〜２０％含有する請求項８記載の組成物。
【請求項１０】
前記少なくとも１種の界面活性剤が１％〜５％の量で存在する請求項９記載の組成物。
【発明の詳細な説明】
【技術分野】
【０００１】
本発明は、高いｐＨを有し、かつレオロジー変性ポリマーを有する水性系に関する。
【背景技術】
【０００２】
レオロジー変性剤は、例えばシャンプーをはじめとする水性洗浄剤製品において、より高い剪断速度では製品の流動性を維持する一方、低い剪断速度では粘度を高めるために使用される。さらに、レオロジー変性剤は、水性相に分散した粒状物質又はビーズの効果的な熱老化安定性懸濁液を提供することができる。ビニルモノマーから調製される様々なコポリマー増粘剤が、この目的のために使用されている。例えば、米国特許出願公開第２００４／００６３８５５号には、メタクリル酸、アクリル酸アルキル、アクリル酸及びメタクリル酸ステアリルオキシポリ（エチレンオキシ）２０エチルのアクリルエマルジョンポリマーが開示されている。しかし、かかる増粘剤は、中性に近いｐＨ値を有する消費製品に使用することを目的とする。これに対して、工業用洗浄剤組成物、及びある種のパーソナルケア製品は、少なくとも１０のｐＨ値を有し得る。
【特許文献１】米国特許出願公開第２００４／００６３８５５号明細書
【発明の開示】
【発明が解決しようとする課題】
【０００３】
本発明が取り扱う問題は、高いｐＨにおいて良好な安定性及び有利な流動学的性質を有するレオロジー変性ポリマーの必要性である。
【課題を解決するための手段】
【０００４】
本発明は、少なくとも１０のｐＨを有し、及び（メタ）アクリル酸残基２．５％〜６５％と、（メタ）アクリル酸（Ｃ２−Ｃ４）アルキル残基１０％〜８０％と、親油性に変性された（メタ）アクリレート残基２％〜２５％と、エステル又はアミド官能性を有していない架橋剤の残基とを含む少なくとも１種の架橋されたコポリマーを０．１％〜５％含有する、水性組成物を提供する。
【発明を実施するための最良の形態】
【０００５】
パーセントは、特に他に明記しない限りは全組成物を基準とした重量パーセントである。本明細書で使用する場合、用語「（メタ）アクリル」は、アクリル又はメタクリルを示し、及び「（メタ）アクリレート」はアクリレート又はメタクリレートを示す。用語「アクリルポリマー」は、アクリルモノマー、すなわちアクリル酸（ＡＡ）、メタクリル酸（ＭＡＡ）及びこれらのエステルのポリマー、並びに少なくとも５０％のアクリルモノマーを含むコポリマーを示す。ＡＡ及びＭＡＡのエステルとしては、これらに限定されないが、メタクリル酸メチル（ＭＭＡ）、メタクリル酸エチル（ＥＭＡ）、メタクリル酸ブチル（ＢＭＡ）、メタクリル酸ヒドロキシエチル（ＨＥＭＡ）、アクリル酸メチル（ＭＡ）、アクリル酸エチル（ＥＡ）、アクリル酸ブチル（ＢＡ）、アクリル酸エチルヘキシル（ＥＨＡ）及びアクリル酸ヒドロキシエチル（ＨＥＡ）、並びにその他のＡＡ若しくはＭＡＡのアルキルエステル、例えば以下に記載の親油性に変性されたモノマーが挙げられる。アクリルポリマーは、（メタ）アクリル酸又は（メタ）アクリレートモノマーから誘導されるモノマー残基を、好ましくは少なくとも７５％、さらに好ましくは少なくとも９０％、さらに好ましくは少なくとも９５％、最も好ましくは少なくとも９８％含有する。用語「ビニルモノマー」は、付加重合に好適であり、かつ１つの重合可能な炭素−炭素二重結合を含有するモノマーを示す。
【０００６】
本発明に従って使用される親油性に変性されたコポリマーは、親油性に変性された（メタ）アクリレート残基を含有し、該残基のそれぞれは１個又は複数個の親油性基を含有していてもよい。一実施形態によれば、かかる基は、好適には、同じコポリマー成分中に存在し、かつ親水性鎖、例えばポリオキシエチレン鎖に結合される。別の実施形態によれば、該コポリマーは、ポリマーをその他のビニル含有構成要素と共重合させてポリマーの性質を変化させるか又は改良するために使用し得るビニル基を含有していてもよい。あるいは、別の共重合系を使用してもよい。重合性基は、親油性基に直接に結合されていてもよいし、又は間接的に、例えば１個又はそれ以上の、例えば最大で６０個、好ましくは最大で４０個の水溶性の連結基、例えば−ＣＨ［Ｒ］ＣＨ２Ｏ−又は−ＣＨ［Ｒ］ＣＨ２ＮＨ−基（式中、Ｒは水素又はメチルである）を介して結合されていてもよい。あるいは、重合性基は、親油性基に、親水性成分、例えばポリオキシエチレンと、不飽和基含有ウレタン化合物との反応によって結合されてもよい。１個又は複数個の親油性変性基の分子量は、コポリマー中に必要な最小親油性含有量を得るために、及び好ましくは広い範囲の系において満足できる性能のために、かかる基の数と共に選択されることが好ましい。
【０００７】
本発明に有用なコポリマー中の親油性に変性された成分の量は、好ましくは少なくとも５％、さらに好ましくは少なくとも１０％、最も好ましくは少なくとも１６％であり、及び２０％以下であることが好ましい。
【０００８】
親油性変性基それ自体は、直鎖の飽和アルキル基であることが好ましいが、少なくとも６個、最大で３０個の炭素原子を有するアラルキル基又はアルキル炭素環式基、例えばアルキルフェニル基であってもよい（しかし、分岐鎖の基を考慮してもよい）。アルキル基は、合成起源のもの又は天然起源のものの何れであってもよく、特に後者の場合には、ある一定の範囲の鎖長を含有し得ることが理解される。例えば、天然起源のステアリン酸は、市販の純粋な品質のものでさえ、約９０％のみのステアリン酸鎖、最大で約７％のパルミチン酸鎖及びある割合のその他の鎖を含有する場合があり、またより低い品質の製品は実質的に、より少量のステアリン酸を含有する場合がある。本明細書では、かかる基の鎖長の基準は、鎖の５０％を越え、好ましくは７５％を越えて存在する主たる鎖長であることを意図とする。
【０００９】
親油性変性基の鎖長は最小限にされ、かつアルキル鎖長、又は主たる鎖長が、炭素原子が好ましくは２５個未満、さらに好ましくは８〜２２個、最も好ましくは１０〜１８個であることが、本発明の重要な補足的な特徴である。親油性に変性されたコポリマーの親水性成分は、好適にはポリオキシエチレン成分であってよく、該ポリオキシエチレン成分は、少なくとも２個、好ましくは少なくとも５個、さらに好ましくは少なくとも１０個、及び最大で６０個、好ましくは最大で４０個、さらに好ましくは最大で３０個のエチレンオキシド単位を有する少なくとも１個の鎖を含有することが好ましい。かかる成分は、通常は、複数の鎖長の混合物中で生成される。
【００１０】
本発明において使用するコポリマー中の（メタ）アクリル酸（Ｃ２−Ｃ４）アルキル残基は、好ましくは（メタ）アクリル酸（Ｃ２−Ｃ３）アルキル残基、最も好ましくはＥＡである。（メタ）アクリル酸（Ｃ２−Ｃ４）アルキル残基の量は、好ましくは少なくとも２０％、さらに好ましくは少なくとも３０％、さらに好ましくは少なくとも４０％、最も好ましくは少なくとも５０％である。（メタ）アクリル酸（Ｃ２−Ｃ４）アルキル残基の量は、好ましくは７０％以下、さらに好ましくは６５％以下、最も好ましくは６０％以下である。本発明において使用するコポリマー中の（メタ）アクリル酸残基の量は、好ましくは少なくとも１５％、さらに好ましくは少なくとも１７．５％、さらに好ましくは少なくとも２０％、最も好ましくは少なくとも２５％である。（メタ）アクリル酸残基の量は、好ましくは６５％以下、さらに好ましくは５０％以下、さらに好ましくは４０％以下、最も好ましくは３５％以下である。（メタ）アクリル酸残基は、（メタ）アクリル酸、又は重合性ビニル基を有する（メタ）アクリル酸オリゴマーの何れかを、使用するモノマー混合物中に含有させることによってコポリマー中に導入されてコポリマーを生成する。コポリマーは、アクリル酸から誘導される残基を好ましくは３０％以下、さらに好ましくは２７．５％以下、さらに好ましくは２５％以下、最も好ましくは２２％以下の量で含有する。コポリマーは、アクリル酸から誘導される残基を好ましくは少なくとも２．５％、さらに好ましくは少なくとも５％、さらに好ましくは少なくとも７．５％、さらに好ましくは少なくとも１０％、最も好ましくは少なくとも１５％の量で含有する。
【００１１】
また、任意に、コポリマーは、好ましくはヒドロキシル官能性、カルボン酸官能性又はスルホン酸官能性を有する親水性のコモノマーを２％〜２５％、好ましくは５％〜２０％含有する。親水性のコモノマーの例としては、（メタ）アクリル酸２−ヒドロキシエチル（ＨＥＭＡ又はＨＥＡ）、イタコン酸及びアクリルアミド−２−メチルプロパンスルホン酸が挙げられる。
【００１２】
本発明の水性組成物は、少なくとも１種のコポリマーを０．５％〜５％含有する。すなわち、コポリマー（群）の合計量はこの範囲内にある。水性組成物中のコポリマーの量は、好ましくは少なくとも０．７５％、さらに好ましくは少なくとも１％、最も好ましくは少なくとも１．２５％である。水性組成物中のコポリマーの量は、好ましくは４％以下、さらに好ましくは３％以下、最も好ましくは２．５％以下である。コポリマーはアクリルポリマーであることが好ましい。水性分散物又は乾燥形態のコポリマーは、増粘させるために水性系中に混合されることができ、次いで必要ならば好適な酸性又は塩基性物質が加えられてもよい。
【００１３】
水性組成物のｐＨは、少なくとも１０．５であることが好ましい。本発明の一実施形態において、ｐＨは少なくとも１１である。ｐＨは、好ましくは１４以下、さらに好ましくは１３以下である。本発明の一実施形態において、ｐＨは１２以下である。
【００１４】
本発明の水性組成物は、少なくとも１種の界面活性剤を０．５％〜２５％含有することが好ましい。すなわち、界面活性剤（群）の合計量はこの範囲内にある。本発明の水性組成物は、少なくとも１種の界面活性剤を少なくとも１％含有することが好ましい。水性組成物は、少なくとも１種の界面活性剤を好ましくは１０％以下、さらに好ましくは４％以下、最も好ましくは２．５％以下含有する。
【００１５】
界面活性剤（群）は、カルボン酸塩、スルホン酸塩、硫酸塩又はリン酸塩可溶性基を特徴とする陰イオン性界面活性剤、及びアミド又はヒドロキシル基、又はエチレンオキシド鎖を特徴とする非イオン性界面活性剤の群の中から選択されることが好ましい。陽イオン性、両性又は両性イオン性界面活性剤もまた、あるいはかわりに使用してもよいが、ただし、これらが増粘性コポリマー及び本発明で必要な量の水性系のその他の成分と相溶性であることを条件とする。アミン又はアンモニウム可溶性基を特徴とする陽イオン性界面活性剤、及び／又は陰イオン性又は陽イオン性の可溶性基の組合せを特徴とする両性界面活性剤を選択してもよい。本発明の実施において使用される好ましい界面活性剤は、Ｃ８〜Ｃ１８脂肪酸又はそれらの水溶性塩、Ｃ８〜Ｃ１８アルコールの水溶性硫酸塩、スルホン化アルキルアリール化合物、例えばドデシルベンゼンスルホン酸塩、アルキルフェノキシポリエトキシエタノール、例えばＣ７〜Ｃ１８アルキル基と９〜４０個又はそれ以上のオキシエチレン単位を有するアルキルフェノキシポリエトキシエタノール、長鎖カルボン酸（例えばラウリル酸、ミリスチン酸、パルミチン酸又はオレイン酸）のエチレンオキシド誘導体、長鎖アルコール（例えばラウリルアルコール又はセチルアルコール）のエチレンオキシド誘導体、アルカノールアミド及びポリグルコシド、例えばアルキルポリグルコシド、中から選択し得る。好適な陽イオン性界面活性剤は、例えば、ラウリルピリジニウムクロリド、オクチルベンジルトリメチルアンモニウムクロリド、ドデシルトリメチルアンモニウムクロリド及び第一級脂肪酸アミンのエチレンオキシド縮合生成物であり得る。
【００１６】
本発明の組成物は、任意に、その他の成分、例えば、塩類、補助レオロジー変性剤（例えば、Ｌａｐｏｎｉｔｅ（商標）クレー、セルロース系誘導体、カラギーナン、キサンタン、その他のアクリル又はウレタンレオロジー変性剤）、有機又は無機粒子（例えば、研磨剤、ビーズ、雲母、カプセル化オイルビーズ）、分散液、分散剤、殺生物剤、酵素、漂白剤、保湿剤、芳香剤、染料、チオグリコール酸等を含有していてもよい。
【００１７】
本発明のコポリマーは架橋される、すなわち架橋剤、例えば２個以上のエチレン性不飽和基を有するモノマーが、重合過程において、コポリマー成分と共に含有される。架橋剤は、エステル又はアミド官能性を有していないものである。このようなモノマーの好ましい例としては、ジビニルベンゼン、トリメチロールプロパンジアリルエーテル、テトラアリルペンタエリスリトール、トリアリルペンタエリスリトール、ジアリルペンタエリスリトール及びアリルスクロースが挙げられる。ジビニルベンゼン、トリメチロールプロパンジアリルエーテル（ＴＭＰＤＥ）及びテトラアリルペンタエリスリトールが特に好ましい。ポリマー中の架橋剤残基の量は、コポリマー成分の重量に基づいて、典型的には少なくとも０．０１％、好ましくは少なくとも０．１％である。ポリマー中の架橋剤残基の量は、好ましくは２．５％以下、さらに好ましくは２．２％以下である。架橋剤が二官能価（例えばジビニルベンゼン）である本発明の一実施形態においては、ポリマー中の架橋剤残基の量は、好ましくは少なくとも０．５％、さらに好ましくは少なくとも１％、最も好ましくは少なくとも１．５％である。架橋剤が二官能価よりも大きい本発明の別の実施形態においては、ポリマー中の架橋剤残基の量は、好ましくは１．０％以下、さらに好ましくは０．５％以下である。エステル基又はアミド基を含有する別の架橋剤の追加の残基が存在してもよい。
【００１８】
本発明の一実施形態においては、コポリマーは、架橋剤を使用する場合には、連鎖移動剤の存在下で調製される。好適な連鎖移動剤の例は、四塩化炭素、ブロモホルム、ブロモトリクロロメタン、及びメルカプト基を有する化合物、例えば３−メルカプトプロピオン酸又は長鎖アルキルメルカプタン及びチオエステル、例えばドデシル−、オクチル−、テトラデシル−又はヘキサデシル−メルカプタンあるいはチオグリコール酸ブチル、イソオクチル又はドデシルである。使用する場合には、連鎖移動剤の量は、コポリマー成分の重量に基づいて典型的には０．０１％〜５％、好ましくは０．１％〜１％である。架橋剤が連鎖移動剤と併用される場合には（これは重合の目的とは対立する操作である）、極めて優れた効率が認められるばかりではなく、高められた生成物の透明性によって証明されるように、親水性界面活性剤と極めて高い相溶性も認められる。
【００１９】
レオロジー変性剤は、酸性ｐＨでの公知の水性又は逆乳化法、中性ｐＨでの逆乳化重合、を使用して、又は沈殿重合法又は溶液重合法を使用してモノマーを共重合させることによって調製され得る。かかる方法においては、当該技術で公知の任意のその他の好適な添加剤、例えば、フリーラジカル開始剤、例えばペルオキシ化合物又はジアゾ化合物、及び任意に連鎖移動剤を使用してもよい。好適なペルオキシ化合物は、過酸化物、ヒドロペルオキシド、過硫酸塩又は有機過酸化物であってもよく、開始剤の好適な量は、コポリマーの成分の重量で０．０１％〜３％であり得る。共重合温度は、典型的には２５℃〜９２℃、さらに好ましくは６０℃〜９０℃である。コポリマーエマルジョンは、濾過することによって回収され得、コポリマーは、所望ならば、スプレー乾燥又は凝固によって乾燥形態で提供され得る。米国特許第４，３８４，０９６号、第４，６６３，３８５号、第４，４２９，０９７号及び第４，５１４，５５２号が、好適な共重合及び回収法、並びに好適なモノマー及び添加剤のさらなる一般的及び具体的詳細のための参照となり得る。非架橋の親油性に変性されたコポリマーの分子量は、典型的には約１００，０００〜１，０００，０００の範囲内にある。
【００２０】
該コポリマーが有用である具体的な水性組成物は、ハードサーフェイス用クリーナーである。ハードサーフェイス用クリーナーの典型的な成分としては、前記のコポリマー増粘剤及び界面活性剤に加えて、１０〜１３のｐＨを得るのに十分な量の塩基、並びに任意成分、例えば０．２５〜５％の電解質、１〜１０％のグリコール、及び０．５〜５％のケイ酸塩、例えば、ケイ酸カリウム又はナトリウムあるいはメタケイ酸塩が挙げられる。典型的には、使用される界面活性剤は、非イオン性界面活性剤又は陰イオン性界面活性剤、あるいはこの両者の混合物の何れかである。コポリマーはまた、研磨ハードサーフェイス用クリーナーに使用されることができ、これは前記の成分に加えて５〜３５％の炭酸カルシウムを含有する。
【００２１】
該コポリマーが有用である別の水性組成物は、脱毛剤である。脱毛剤の典型的な成分としては、コポリマー、チオグリコール酸又はその塩、１１〜１３のｐＨを得るためのアルカリ、及び任意成分、例えば水酸化カルシウム、グリセリン、非イオン性及び／又は陰イオン性界面活性剤、鉱油、脂肪アルコール、及びケイ酸ナトリウムが挙げられる（Ｃｈｅｍｉｓｔｒｙ  ａｎｄ  Ｍａｎｕｆａｃｔｕｒｅ  ｏｆ  Ｃｏｓｍｅｔｉｃｓ、第３版、第２巻、第１１章；Ａｌｌｕｒｅｄ  Ｐｕｂｌｉｓｈｉｎｇ  Ｃｏｒｐ．，Ｃａｒｏｌ  Ｓｔｒｅａｍ  ＩＬ、２０００参照）。
【００２２】
該コポリマーはまた、クリームヘアーリラクサー（ｃｒｅａｍ  ｈａｉｒ  ｒｅｌａｘｅｒ）処方物に有用である。これらの処方物の他の成分としては、１〜１０％のグリコール、５〜２０％のワセリン、１０．５〜１３のｐＨを得るための塩基、及び任意成分、例えば０．５〜１０％のグアニジン、０．５〜１０％の非イオン性界面活性剤、１〜１０％の鉱油、１〜１５％の脂肪アルコール及び０．２〜２％の陽イオン性ポリマーが挙げられる（Ｃｈｅｍｉｓｔｒｙ  ａｎｄ  Ｍａｎｕｆａｃｔｕｒｅ  ｏｆ  Ｃｏｓｍｅｔｉｃｓ、第３版、第２巻、第１７章、第１９章；Ａｌｌｕｒｅｄ  Ｐｕｂｌｉｓｈｉｎｇ  Ｃｏｒｐ．，Ｃａｒｏｌ  Ｓｔｒｅａｍ  ＩＬ、２０００参照）。
【００２３】
該コポリマーが有用なその他の処方物としては、ヘアジェル（アルコール含有及びアルコール無含有）；ヘアスタイリングクリーム、ペースト、又はガム；シャンプー、コンディショナー、２イン１コンディショニングシャンプー、ボディウォッシュ／シャワーゲル、液状石鹸、日焼け止めローション及びスプレー、日焼けローション、スキンケアローション、２成分毛染め剤、パーマネントウェーブ処方物、繊維及びハードサーフェイス用クリーナー、例えば洗濯用洗剤、液体自動食器洗剤、手動食器洗剤、染み前処理剤、オーブンクリーナー、及びガラス／窓クリーナー、並びに増粘する全てのタイプのアルコール又は水／アルコール処方物が挙げられる。該コポリマーはまた、補助乳化剤又は界面活性剤と共にあるいはこれらを用いずに高分子乳化剤としても使用してもよい。
【実施例】
【００２４】
試験試料の調製
１．小さなビーカーに５０ｇのハードサーフェイス用クリーナーベース１を秤量する。
２．最終処方物中にコポリマー２．０％を有するのに十分な量のコポリマーを秤量する。レオロジー変性剤を５．０ｇの脱イオン水で予備希釈する。
３．希釈したポリマーをビーカーに攪拌しながら加える。完全に組み込まれるまで混合する。
４．１０％ＮａＯＨ溶液を用いて処方物のｐＨを１１に調節する。
５．脱イオン水を用いて全体を６０ｇにする。試料を１時間より長く平衡化し、必要ならばＮａＯＨ又はクエン酸を用いてｐＨを調節する。
６．試料を小分けする。その一の部分に、０．１ｇのポリエチレンビーズを加え、組み込むために混合する。第二の部分は、レオロジー測定に使用される。
７．室温で一日経過した後及び４５℃又は６０℃で加熱老化させた後に、試料２のレオロジーを測定する。室温、４５℃、６０℃でビーズ懸濁物を観察する。
１ハードサーフェイス用クリーナーベースは、陰イオン性界面活性剤と非イオン性界面活性剤の混合物２〜３．５％と、塩類２〜３％を含有し、約１１のｐＨを有する。
２レオロジー分析は、ＴＡ  Ｉｎｓｔｒｕｍｅｎｔｓ製のＡＲ２０００レオメーターで６０ｍｍ０．５°スチール製円錐を用いて２５℃で行った。０．００２Ｐａから７００Ｐａまでの剪断応力の傾きを用いて、標準定常状態流、低から高への剪断応力法を分析に使用した。
【００２５】
【表１】
2006083381.tif 000002
【００２６】
ａ．  Ｌｉｐｏ１は、約１８〜２６個のオキシエチレン残基を介してメタクリロイル基に連結された線状飽和Ｃ１６−１８アルキル基を有する親油性に変性されたモノマーである。
ｂ．  Ｌｉｐｏ３は、２０〜２８個のオキシエチレン残基を介してメタクリロイル基に連結された線状飽和Ｃ２０−２４アルキル基を有する親油性に変性されたモノマーである。
ｃ．  ＤＡＰは、フタル酸ジアリルである。
ｄ．  ｎＤＤＭは、ｎ−ドデシルメルカプタンである。
ｅ．  ＴＭＰＤＥ：トリメチロールプロパンジアリルエーテル
【００２７】
ポリマー１は、フタル酸ジアリル（ＤＡＰ）架橋剤の残基を含有する。該残基はエステル基を含有するので、ポリマー１は、特許請求の範囲の発明の範囲内に入らず、比較のためにだけに含有される。同様に、ポリマー６はメチレン−ビスアクリルアミド架橋剤の残基を含有する。該残基はアミド基を含有するので、ポリマー６もまた特許請求の範囲の発明の範囲内に入らず、比較のためにだけに含有される。
【００２８】
【表２】
2006083381.tif 000003
【００２９】
【表３】
2006083381.tif 000004
【００３０】
【表４】
2006083381.tif 000005
【００３１】
【表５】
2006083381.tif 000006
【００３２】
【表６】
2006083381.tif 000007
【００３３】
【表７】
2006083381.tif 000008
【００３４】
上記の表の計測値は、本発明の範囲に入るポリマー２〜５及び７〜８が低い剪断速度ではｐＨ安定性の高い粘度を提供し、且つ高い剪断速度では低い粘度を提供することを実証している。これに対して、その架橋剤残基中にエステル官能性を有するポリマー１及びその架橋剤残基中にアミド官能性を有するポリマー６は、高いｐＨ処方物中でエージングした後に低い剪断速度で高い粘度を提供しない。
【外国語明細書】
2006083381000001.pdf
2006083381000002.pdf
2006083381000003.pdf